(57)【要約】【課題】環境適応性と皮膜特性に優れた水性床用艶出し剤組成物を提供する。【解決手段】プロピレングリコール脂肪酸エステルを含有することを特徴とする水性床用艶出し剤組成物とする。【選択図】なし【特許請求の範囲】
【請求項１】
プロピレングリコール脂肪酸エステルを含有することを特徴とする水性床用艶出し剤組成物。
【請求項２】
前記プロピレングリコール脂肪酸エステルが、一般式（１）〜（３）で表される少なくとも１種のプロピレングリコールモノ脂肪酸エステルであることを特徴とする請求項１に記載の水性床用艶出し剤組成物。
【化１】
2008050468.tif 000008
（一般式（１）〜（３）中、Ｒは炭素数３〜２０の飽和又は不飽和の炭化水素を表す。）
【請求項３】
前記プロピレングリコール脂肪酸エステルの含有量が、前記水性床用艶出し剤組成物における全不揮発分中の０．１〜１０質量％であることを特徴とする請求項１又は２に記載の水性床用艶出し剤組成物。
【発明の詳細な説明】
【技術分野】
【０００１】
本発明は、化学系床材、石質系床材、木質系床材等の床材に塗布、乾燥して皮膜を形成し、床材の美観を保つと共に床材を保護するために用いられる、水性床用艶出し剤組成物に関する。
【背景技術】
【０００２】
木質系床材、合成樹脂系床材、石材系床材、コンクリートなど建築物の床面に関しては、床材の美観維持および床面の保護を目的として、水性床用艶出し剤組成物を塗布してメンテナンスを行っている。この水性床用艶出し剤組成物は、水分が揮発した後、乾燥樹脂皮膜として残存し、床面に光沢、耐汚染性、耐傷性等の諸性能を付与するものである。水性床用艶出し剤組成物には、乾燥樹脂皮膜の柔軟性、皮膜形成時の床材との密着性、レベリング性等の皮膜の諸性能の向上のために、可塑剤やレベリング剤が添加される。従来、水性床用艶出し剤組成物のための可塑剤兼レベリング剤（以下単に可塑剤という）としては、トリブトキシエチルフォスフェートが主に用いられてきた。
【０００３】
しかしながら、トリブトキシエチルフォスフェートは分子内にリン分を含むため、廃水中への混入や室内環境への影響等の面で使用が懸念されており、トリブトキシエチルフォスフェートに代わる高性能の可塑剤の適用が求められてきた。
【０００４】
これまでにも、トリブトキシエチルフォスフェートに代わる可塑剤として種々の化合物が提案されている。例えば可塑剤として、特許文献１ではアジピン酸エステル、特許文献２ではクエン酸アルキルエステル、特許文献３では特定のアクリルポリマー、そして特許文献４ではポリオキシエチレンアルキルエーテルと２，２，４−トリメチル−１，３−ペンタンジオールモノイソブチレートとを含有させたフロアーポリッシュ組成物が報告されている。
【特許文献１】特開平６−８０９３３号公報
【特許文献２】特開２００３−７３６２８号公報
【特許文献３】特開２００３−３２７７７４号公報
【特許文献４】特開２００４−１０７５８６号公報
【発明の開示】
【発明が解決しようとする課題】
【０００５】
しかし、これらはレベリング性等の性能がトリブトキシエチルフォスフェートと比べると未だ不十分であり、トリブトキシエチルフォスフェートの代替としては満足できるものでなかった。
【０００６】
そこで本発明は、環境適応性と皮膜特性に優れた水性床用艶出し剤組成物を提供することを課題とする。
【課題を解決するための手段】
【０００７】
本発明者らは多くの可塑剤について検討を重ねた結果、プロピレングリコール脂肪酸エステル、特にプロピレングリコールモノ脂肪酸エステルが、可塑剤としてトリブトキシエチルフォスフェートと同等もしくはそれ以上の性能を有することを見出し、本発明を完成するに至った。
【０００８】
すなわち、本発明は、プロピレングリコール脂肪酸エステルを含有することを特徴とする水性床用艶出し剤組成物を提供して前記課題を解決するものである。
【０００９】
この発明によれば、含有される可塑剤成分がリンを含まず、かつトリブトキシエチルフォスフェートと同等以上の性能を有することから、環境適応性と優れた皮膜特性とを両立させた水性床用艶出し剤組成物とすることができる。
【００１０】
この態様において、前記プロピレングリコール脂肪酸エステルは、一般式（１）〜（３）で表される少なくとも１種のプロピレングリコールモノ脂肪酸エステルであることが好ましい。
【００１１】
【化１】
2008050468.tif 000002
（一般式（１）〜（３）中、Ｒは炭素数３〜２０の飽和又は不飽和の炭化水素を表す。）
【００１２】
また、この態様において、前記プロピレングリコール脂肪酸エステルの含有量は、前記水性床用艶出し剤組成物における全不揮発分中の０．１〜１０質量％であることが好ましい。
【発明の効果】
【００１３】
本発明の水性床用艶出し剤組成物は、可塑剤として有害なリン系化合物を含んでおらず、かつトリブトキシエチルフォスフェートと同等又はそれ以上の性能を有する可塑剤成分を含有することから、環境適応性および皮膜特性に優れた水性床用艶出し剤組成物とすることができる。また、プロピレングリコール脂肪酸エステルは、安価で容易に入手可能であることから、コストの点においても優れている。
【００１４】
本発明のこのような作用および利得は、次に説明する発明を実施するための最良の形態から明らかにされる。
【発明を実施するための最良の形態】
【００１５】
本発明の水性床用艶出し剤組成物は、プロピレングリコール脂肪酸エステルである可塑剤を必須成分として含み、他の成分として、通常水性床用艶出し剤組成物に含まれるような、例えば、ポリマー、ワックス等の皮膜成分と、溶媒である水と、皮膜成分を水中に分散させるための界面活性剤成分、および、皮膜の形成あるいは性能を維持向上するための各種添加剤成分を含むものである。なお、ポリマー、ワックス等の皮膜成分自体に界面活性剤成分を含む自己乳化型の組成物を用いて、界面活性剤を減少又は非含有としたもの、あるいは各種添加剤成分を減少したものも、本発明で記す水性床用艶出し剤組成物に含まれる。
【００１６】
本発明の水性床用艶出し剤組成物に使用される可塑剤成分は、プロピレングリコール脂肪酸エステルである。プロピレングリコール脂肪酸エステルとしては、具体的には、プロピレングリコールカプロン酸エステル、プロピレングリコールカプリル酸エステル、プロピレングリコールペラルゴン酸エステル、プロピレングリコール−２−エチルヘキシル酸エステル、プロピレングリコールラウリン酸エステル、プロピレングリコールオレイン酸エステル、プロピレングリコールステアリン酸エステル、プロピレングリコールエルカ酸エステル等が挙げられる。これらはモノエステルとジエステルのいずれを用いても良好な性能を示すが、モノエステルの方がより優れた性能を得ることができる。
【００１７】
プロピレングリコールモノ脂肪酸エステルとしては、下記一般式（１）〜（３）で示される化合物を好ましく用いることができる。
【００１８】
【化２】
2008050468.tif 000003
【００１９】
一般式（１）〜（３）中、Ｒは炭素数３〜２０の飽和又は不飽和の炭化水素を表し、一般式（１）〜（３）で表される具体的な化合物としては、例えば、プロピレングリコールモノカプロン酸エステル、プロピレングリコールモノカプリル酸エステル、プロピレングリコールモノペラルゴン酸エステル、プロピレングリコールモノ−２−エチルヘキシル酸エステル、プロピレングリコールモノラウリン酸エステル、プロピレングリコールモノオレイン酸エステル、プロピレングリコールモノステアリン酸エステル、プロピレングリコールモノエルカ酸エステル等が挙げられる。
【００２０】
本発明の水性床用艶出し剤組成物には、上記プロピレングリコール脂肪酸エステルを２種以上組み合わせて使用してもよく、さらにプロピレングリコール脂肪酸エステルの可塑剤としての性能を落とさない範囲において、他の可塑剤を併用してもよい。プロピレングリコール脂肪酸エステルの添加量に特に制限はないが、添加量が少なすぎると可塑剤としての効果を発揮するには不十分であり、また添加量が多すぎると皮膜の軟質化等が起こって皮膜の物性が低下してしまう。したがって、プロピレングリコール脂肪酸エステルは、好ましくは水性床用艶出し剤組成物の全不揮発分中の、０．１〜１０質量％、より好ましくは０．５〜５質量％添加される。ここで不揮発分とは、ＪＩＳ  Ｋ  ３９２０−２００１に記載の「不揮発分」の定義と同義であり、水性床用艶出し剤組成物をＪＩＳ  Ｋ  ３９２０−２００１に記載の試験方法により加熱して、蒸発成分を除いたときの残留物をいう。
【００２１】
本発明の水性床用艶出し剤組成物の皮膜成分としては、水分が揮発した後、乾燥皮膜として残存し、光沢、耐汚染性、耐傷性等の諸性能を発揮するものであれば特に制限はなく、一般的にはポリマータイプおよびワックスタイプの成分がある。
【００２２】
ポリマー成分としては、例えば不飽和結合を有するモノマーを単独あるいは必要性能に合わせて組み合わせて重合し、ポリマー化したものが挙げられる。この場合に使用されるモノマー成分としては、例えばアクリル酸およびそのエステル、メタクリル酸およびそのエステル、スチレンおよびその誘導体、酢酸ビニルおよびその誘導体、無水マレイン酸およびその誘導体、塩化ビニルおよびその誘導体、１−ブテン等のα−オレフィンおよびその誘導体、その他エチレン、プロペン、イソブテン等のオレフィン類や、界面活性剤組成物中に不飽和結合を有する反応型乳化剤成分もここでいうモノマー成分として扱うことができる。この他のポリマー成分としては、ポリエステル樹脂、ポリウレタン樹脂、ポリアミド樹脂、シリコーン樹脂等のように、特定の繰り返し単位を組み合わせて合成されたものや、フェノール樹脂、ノボラック樹脂、キシレン樹脂、メラミン樹脂等のように特定の構造を有する化合物に結合分子を作用させて合成したものでもよい。本発明においては、特に、スチレン−アクリル共重合樹脂、アクリル系樹脂、ウレタン樹脂およびウレタン−アクリル樹脂が好ましく用いられ、これらは通常、ポリマーエマルジョンとして用いられる。
【００２３】
ワックス成分としては、従来、水性床用艶出し剤組成物の皮膜形成、艶出し成分として常用されている合成ワックス、天然ワックス、いずれも用いることができる。合成ワックスとしては、ポリエチレンワックス、ポリプロピレンワックス、フィッシャートロピッシュワックス、酸化ポリエチレン、酸化ペトロラタム、酸化パラフィン、合成ロウ等が挙げられる。天然ワックスとしては、パラフィンワックス、マイクロクリスタリンワックス等の石油ワックス成分、モンタンワックス等の鉱物由来のワックス成分、カルナバワックス、蜜蝋等の動植物由来のワックス成分等が挙げられる。これらも通常、乳化分散したものが用いられる。
【００２４】
本発明の皮膜成分は上記の各物質を単独で用いてもよいし、必要に応じて種々組み合わせてもよい。本発明の水性床用艶出し剤組成物における、上記ポリマーおよび／又はワックス類の使用割合は、通常、ポリマーは１０〜４０質量％程度、ワックス類は０〜１５質量％程度である。また、水分が揮発した後、乾燥皮膜として残存し、光沢、耐汚染性、耐傷性等の諸性能を発揮するものであれば、上記に示されていない物質を組み合わせて使用してもよい。
【００２５】
本発明の水性床用艶出し剤組成物には、必要に応じて界面活性剤や造膜助剤等も添加することができる。界面活性剤としては、一般的なアニオン系界面活性剤、ノニオン系界面活性剤を単独あるいは混合して使用できる。また、造膜助剤としては、アルコール系溶剤、グリコールエーテル系溶剤、アミン系溶剤、３−メチル−３−メトキシブタノールのうち少なくとも１種又は２種以上を組み合わせて使用することができる。
【００２６】
本発明の水性床用艶出し剤組成物には、さらに必要に応じて、さまざまな成分を添加することができる。例えば、ポリマー、ワックス類のレベリングを助けたり、剥離性を向上させたりする目的で補助剤的に使用されるアルカリ可溶性樹脂、ポリマーおよび塗膜の皮膜形成を常温でも容易に行わせる目的で使用される、皮膜形成後は揮散して皮膜に残らない高沸点溶剤からなる皮膜形成助剤、エマルジョンの表面張力を下げて床面への濡れ性をよくする目的で使用されるフッ素系界面活性剤やシリコン系界面活性剤、耐洗剤性および剥離性を向上させるための多価金属化合物、泡立ち抑制を目的とした消泡剤、臭気改善を目的とした香料、その他、乳化剤、防腐剤等が挙げられる。
【００２７】
本発明の水性床用艶出し剤組成物は、上述の成分と水とを、固形分が通常１０〜４５質量％程度となるように配合し、通常のミキサーで均一に混合することにより製造される。
【実施例】
【００２８】
以下実施例により本発明を具体的に説明するが、本発明は以下の実施例に限定されるものではない。
本発明の水性床用艶出し剤組成物（実施例１〜８）および本発明以外の水性床用艶出し剤組成物（比較例１〜４）を、表１および表２の組成となるように作成した。表中の数字は、水性床用艶出し剤組成物中の質量％を示す。
【００２９】
【表１】
2008050468.tif 000004
【００３０】
【表２】
2008050468.tif 000005
【００３１】
なお、上記表中の具体的な成分は以下のとおりである。
アクリル樹脂エマルジョンＡ：プライマルＤｕｒａｐｌｕｓ２（ローム＆ハース社製）（アクリル−スチレン系共重合樹脂エマルジョン）
アクリル樹脂エマルジョンＢ：プライマルＥ２４０９（ローム＆ハース社製）
ポリウレタン樹脂エマルジョン：ＮｅｏｒｅｚＲ９６０（アーチケミカル社製）
ワックスエマルジョン：ハイテックＥ４Ｂ（東邦化学工業社製）
【００３２】
（評価方法）
上記作成した水性床用艶出し剤組成物を、ＪＩＳ  Ｋ  ３９２０−２００１（水性床用艶出し剤組成物試験方法）に準拠した評価方法により、レベリング性、光沢度、耐ヒールマーク性について評価を行った。評価の基準は以下のとおりである。結果を表３、表４に示す。
【００３３】
（評価基準）
＜レベリング性＞
ホモジニアスビニル床タイル、ジニアスプレーンＧＥ１１０９（タジマ社製）を用いて３回塗布後測定し、結果を下記の５段階にて評価した。
５：きわめて優秀
４：優秀
３：良好
２：普通
１：不良
【００３４】
＜光沢度＞
コンポジションビニル床タイル、ＰタイルＰ６０（タジマ社製）を用いて３回塗布後測定した。値はＪＩＳ  Ｋ  ３９２０−２００１に従って、基準面の光沢度を１００としたときの百分率で表した。
【００３５】
＜耐ヒールマーク性＞
ジニアスプレーンＧＥ１１０（タジマ社製）を用いて測定し、結果を下記の５段階にて評価した。
５：きわめて優秀
４：優秀
３：良好
２：普通
１：不良
【００３６】
【表３】
2008050468.tif 000006
【００３７】
【表４】
2008050468.tif 000007
【００３８】
可塑剤としてトリブトキシエチルフォスフェートを使用しない水性床用艶出し剤組成物（比較例４）は、従来のトリブトキシエチルフォスフェートを使用した水性床用艶出し剤組成物（比較例１〜３）と比較して、特にレベリング性の点で非常に劣る結果となっている。一方、可塑剤としてトリブトキシエチルフォスフェートの代わりにプロピレングリコール脂肪酸エステルを使用した本発明の水性床用艶出し剤組成物（実施例１〜８）は、トリブトキシエチルフォスフェートを使用した比較例１〜３と同等の性能を有しており、特にレベリング性において非常に良好な結果を示した。以上のことから、プロピレングリコール脂肪酸エステルを可塑剤として使用することにより、トリブトキシエチルフォスフェート添加品と同等又はそれ以上の性能を有する水性床用艶出し剤組成物が得られることが分かる。また、これにより、リン分を含まず、環境にやさしい水性床用艶出し剤組成物を提供することができる。
【００３９】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う水性床用艶出し剤組成物もまた本発明の技術的範囲に包含されるものとして理解されなければならない。